成 环 状 ，得 产 品 7 。 [0064] 表 1 邵 A 硬 度 [0063] 测 定 产 品 1~7 的150 （ ： 烘 烤 过 程 中 ，邵 A 硬 度 和 共 振 频 率 F 0 的 变 化 情 况 ，所 得 结 果 请 参 阅 表 1和 表 2 。 [0062] 分 别 测 定 产 品 1~7 对 于 波 长 为 250~500 nm 紫 外 光 的 透 过 率 ，经 检 测 ， 产 品 1~7 对 于 波 长 为 250~500 nm 紫 外 光 的 透 过 率 均 大 于 10% ，最 高 可 达 70% 。 波 长 250~500 n m 的 紫 外 光 透 过 后 ，使 UV 胶 水 固 化 。 [0061] 分 别 将 产 品 1~7 使 用 红 外 谱 图 进 行 检 测 ，可 以 发 现 在 2919±10 cm -、 2850±10 cm -*、 1462±10 cm 1376±10 cm 721±10 cm -$^{1}$波 数 范 围 内 出 现 明 显 的 特 征 峰 。 [0060] 本 实 施 例 为 实 施 例 1~7制 得 的 产 品 1~7结 构 验 证 及 有 益 效 果 测 试 的 具 体 实 施 例 。 [0059] 实 施 例 8 [0058] 将 乙 丙 橡 胶 、 硬 脂 酸 、 碳 酸 锌 、 白炭 黑 、 硅 烷 偶 联 剂 、 PEG 4000 、 防 老 剂 246 按 照 质 量 百 分 比 为 64% 、25% 、0.50% 、 6.50% 、 1.50% 、 1.50% 、 1% 混 合 后 ，注 压 成 环 状 ，得 对 照 物 2 。 [0057] 对 比 例 2 为 现 有 技 术 中 ，制 备 电 声 器 件 连 接 件 原 料 的 方 法 。 [0056] 对 比 例 2 [0055] 将 乙 丙 橡 胶 、 硬 脂 酸 硬 脂 酸 、 碳 酸 锌 、 白炭 黑 、 硅 烷 偶 联 剂 、增 塑 剂 、 PEG 40 00 、 促 进 剂 D 、 促 进 剂 DM 、 促 进 剂 TMTD 、 硫 磺 按 照 质 量 百 分 比 为 60% 、0.60% 、 3.50% 、24% 、 1.50% 、 6% 、 1.50% 、0.50% 、0.40% 、0.50% 、 1.50% 混 合 后 ， 注 压 成 环 状 ，得 对 照 物 1。 [0054] 对 比 例 1为 现 有 技 术 中 ，制 备 电 声 器 件 连 接 件 原 料 的 方 法 。 [0053] 对 比 例 1 [0052] 本 实 施 例 中 ，纳 米 填 料 为 纳 米 粘 土 和 蒙 脱 土 混 合 物 ，粒 径 为 硫 化 混 合 物 由 硫 化 剂 、 硫 化 促 进 剂 （ 二 乙 基 二 硫 代 氨 基 甲酸 锌 ） 、 过 氧 化 物 （ l , r -双 （ 叔 丁 基 过 氧 ） -3, 3,5- 三 甲基 环 已 烷 ） 及 架 桥 剂 （ N , N ’ _间 苯 撑 双 马 来 酰 亚 胺 ） 组 成 ； 防 老 剂 为 防 老 剂 445; 抗 氧 剂 为 抗 氧 剂 1222; 助 剂 由 活 性 剂 氧 化 锌 、 分 散 剂 莱 茵 散 42 以及 增 塑 剂 合 成 酯 （ 邻 苯 二 甲酸 二 丁 酯 ） 组 成 。 []